금속분말과 산화분말을 혼합해 생관을 제작하고, 냉간 압연과 열처리를 총 3회 이상 반복해 원하는 모양의 튜브를 제작해 산화물 분산 강화 페라이트강관을 제작하는 방법이 있다. 냉간 압연 중 중간 열처리는 각각 1100℃ 이하, 1100~1250℃ 이상의 1단계 열처리와 1100℃ 이상 2단계 열처리로 이뤄지며 최종 열처리는 1100℃ 이상에서 수행하는 방식이다.
There is provided a method for producing oxide dispersion strengthened ferritic steel tube by fabricating a raw tube by mixed sintering of a metal powder and an oxide powder and producing a tube of the desired shape by repeating cold rolling and heat treatment for a total of three times or more. The method comprises performing each of the intermediate heat treatments during the cold rolling by a two-step heat treatment consisting of a first step heat treatment of 1100°C or lower and a second step heat treatment of 1100 to 1250°C and higher than the first step temperature, and performing the final heat treatment at 1100°C or higher.